(57)【要約】【課題】接合膜を介して２つの光学部品同士を接合してなる、耐光性および寸法精度が高く、かつ光透過率の高い光学素子を提供すること。【解決手段】本発明の光学素子５は、第１の光学部品２および第２の光学部品４と、シロキサン（Ｓｉ−Ｏ）結合を含む原子構造を有するＳｉ骨格と、該Ｓｉ骨格に結合し、有機基からなる脱離基とを含む、プラズマ重合により形成された、第１の光学部品２と第２の光学部品４とを接合する接合膜３とを有し、接合膜３の少なくとも一部の領域にエネルギーを付与し、接合膜３の少なくとも表面付近に存在する脱離基が前記Ｓｉ骨格から脱離することにより、接合膜３に発現した接着性によって、第１の光学部品２と第２の光学部品３とが接合されており、この接合膜３の平均厚さが３００ｎｍ以下であることを特徴とする。【選択図】図１
2012003212.tif 000002
【特許請求の範囲】
【請求項１】
少なくとも一方が光透過性を有する第１の光学部品および第２の光学部品と、シロキサン（Ｓｉ−Ｏ）結合を含む原子構造を有するＳｉ骨格と、該Ｓｉ骨格に結合し、有機基からなる脱離基とを含む、プラズマ重合により形成された、前記第１の光学部品と前記第２の光学部品とを接合する接合膜とを有し、
前記接合膜の少なくとも一部の領域にエネルギーを付与し、前記接合膜の少なくとも表面付近に存在する前記脱離基が前記Ｓｉ骨格から脱離することにより、前記接合膜に発現した接着性によって、前記第１の光学部品と前記第２の光学部品とが接合されており、
前記接合膜の平均厚さは、３００ｎｍ以下であることを特徴とする光学素子。
【請求項２】
当該光学素子を透過する光の波長は、２００ｎｍ以上、８３０ｎｍ以下である請求項１に記載の光学素子。
【請求項３】
当該光学素子を透過させる光の密度は、３５Ｗ／ｍｍ２以下である請求項１または２に記載の光学素子。
【請求項４】
当該光学素子を透過させる際の前記接合膜の温度は、０℃以上である請求項１ないし３のいずれかに記載の光学素子。
【請求項５】
当該光学素子に光を透過させた後の光透過率は、９５％以上である請求項１ないし４のいずれかに記載の光学素子。
【請求項６】
当該光学素子に光を透過させる時間は、１００時間以上である請求項１ないし５のいずれかに記載の光学素子。
【請求項７】
前記接合膜は、ポリオルガノシロキサンを主材料として構成されている請求項１ないし７のいずれかに記載の光学素子。
【請求項８】
前記ポリオルガノシロキサンは、オクタメチルトリシロキサンの重合物を主成分とするものである請求項７に記載の光学素子。
【請求項９】
前記プラズマ重合において、プラズマを発生させる際の高周波電力の出力は、１００Ｗ以上、４００Ｗ以下である請求項１ないし８のいずれかに記載の光学素子。
【請求項１０】
前記接合膜は、このものを構成する全原子からＨ原子を除いた原子のうち、Ｓｉ原子の含有率とＯ原子の含有率の合計が、１０原子％以上、９０原子％以下のものである請求項１ないし９のいずれかに記載の光学素子。
【請求項１１】
前記接合膜中のＳｉ原子とＯ原子の存在比は、３：７以上、７：３以下である請求項１ないし１０のいずれかに記載の光学素子。
【請求項１２】
前記Ｓｉ骨格の結晶化度は、４５％以下である請求項１ないし１１のいずれかに記載の光学素子。
【請求項１３】
前記接合膜は、Ｓｉ−Ｈ結合を含んでいる請求項１ないし１２のいずれかに記載の光学素子。
【請求項１４】
前記接合膜についての赤外光吸収スペクトルにおいて、シロキサン結合に帰属するピーク強度を１としたとき、Ｓｉ−Ｈ結合に帰属するピーク強度が０．００１以上、０．２以下である請求項１３に記載の光学素子。
【請求項１５】
前記脱離基は、アルキル基である請求項１ないし１４のいずれかに記載の光学素子。
【請求項１６】
前記接合膜は、流動性を有しない固体状のものである請求項１ないし１５のいずれかに記載の光学素子。
【請求項１７】
前記接合膜の屈折率は、１．３５〜１．６である請求項１ないし１６のいずれかに記載の光学素子。
【発明の詳細な説明】
【技術分野】
【０００１】
本発明は、光学素子に関するものである。
【背景技術】
【０００２】
２つの部材（基板）同士を接合（接着）する際には、従来、エポキシ系接着剤、ウレタン系接着剤、シリコーン系接着剤等の接着剤を用いて行う方法が多く用いられている。
接着剤は、部材の材質によらず、接着性を示すことができる。このため、種々の材料で構成された部材同士を、様々な組み合わせで接着することができる。
例えば、透過する光に位相差を生じさせる機能を有する光学素子として波長板が知られている。波長板は、水晶のような複屈折結晶の基板を２枚重ね合わせたものであり、基板間は接着剤を用いて接着される。
このように接着剤を用いて基板同士を接着する際には、液状またはペースト状の接着剤を接着面に塗布し、塗布された接着剤を介して基板同士を貼り合わせる。その後、熱または光の作用により接着剤が硬化して基板同士が接着される。
【０００３】
しかし、接着剤は、長期間の光照射に伴って接着剤を構成する樹脂成分が劣化し、変色、屈折率の変化、接着力の低下等の不具合を招くことが懸念されている。
また、塗布された接着剤層は、一般に数μｍ程度の厚さになり、製法上、それ以上薄くすることは困難である。このため、前述した不具合が発生した接着剤層は、波長板を透過する光にとって光学的に無視できる存在ではなくなり、波長板の光学特性の低下を招くこととなる。
例えば、特許文献１には、厚さ０．１〜２ｍｍ程度のポリウレタン樹脂からなる中間膜を介してガラス板同士を接着して得られたサンドウィッチ構造の合わせガラスが開示されているが、この合わせガラスは、中間膜が経時的に劣化し、それとともに光透過性が低下するおそれがある。
【先行技術文献】
【特許文献】
【０００４】
【特許文献１】特開平５−２７０８７０号公報
【発明の概要】
【発明が解決しようとする課題】
【０００５】
本発明の目的は、接合膜を介して２つの光学部品同士を接合してなる、耐光性および寸法精度が高く、かつ光透過率の高い光学素子を提供することにある。
【課題を解決するための手段】
【０００６】
このような目的は、下記の本発明により達成される。
本発明の光学素子は、少なくとも一方が光透過性を有する第１の光学部品および第２の光学部品と、シロキサン（Ｓｉ−Ｏ）結合を含む原子構造を有するＳｉ骨格と、該Ｓｉ骨格に結合し、有機基からなる脱離基とを含む、プラズマ重合により形成された、前記第１の光学部品と前記第２の光学部品とを接合する接合膜とを有し、
前記接合膜の少なくとも一部の領域にエネルギーを付与し、前記接合膜の少なくとも表面付近に存在する前記脱離基が前記Ｓｉ骨格から脱離することにより、前記接合膜に発現した接着性によって、前記第１の光学部品と前記第２の光学部品とが接合されており、
前記接合膜の平均厚さは、３００ｎｍ以下であることを特徴とする。
これにより、接合膜を介して２つの光学部品同士を接合してなる、耐光性および寸法精度が高く、かつ光透過率の高い光学素子とすることができる。
【０００７】
本発明の光学素子では、当該光学素子を透過する光の波長は、２００ｎｍ以上、８３０ｎｍ以下であることが好ましい。
かかる範囲の波長を有する光を透過させた際に、本発明の光学素子は、高い光透過率を維持するものとなる。
本発明の光学素子では、当該光学素子を透過させる光の密度は、３５Ｗ／ｍｍ２以下であることが好ましい。
これにより、接合膜の光透過率が、より確実に９５％以上を維持するようになる。
【０００８】
本発明の光学素子では、当該光学素子を透過させる際の前記接合膜の温度は、０℃以上であることが好ましい。
これにより、接合膜の光透過率が、より確実に９５％以上を維持するようになる。
本発明の光学素子では、当該光学素子に光を透過させた後の光透過率は、９５％以上であることが好ましい。
このような光学素子は、高い光透過率を維持した光学素子と言うことができる。
【０００９】
本発明の光学素子では、当該光学素子に光を透過させる時間は、１００時間以上であることが好ましい。
このような透過時間において、前記透過率の値が９５％以上に維持される効果が顕著に認められる。
本発明の光学素子では、前記接合膜は、ポリオルガノシロキサンを主材料として構成されていることが好ましい。
このようなポリオルガノシロキサンで構成された接合膜は、それ自体が優れた機械的特性を有している。また、多くの材料に対して特に優れた接着性を示すものである。したがって、ポリオルガノシロキサンで構成された接合膜は、基材に対して特に強固に被着するとともに、他の被着体に対しても特に強い被着力を示し、その結果として、基材と他の被着体とを強固に接合することができる。
【００１０】
本発明の光学素子では、前記ポリオルガノシロキサンは、オクタメチルトリシロキサンの重合物を主成分とするものであることが好ましい。
オクタメチルトリシロキサンの重合物を主成分とする接合膜は、接着性に特に優れるものである。また、オクタメチルトリシロキサンを主成分とする原料は、常温で液状をなし、適度な粘度を有するため、取り扱いが容易であるという利点もある。
【００１１】
本発明の光学素子では、前記プラズマ重合において、プラズマを発生させる際の高周波電力の出力は、１００Ｗ以上、４００Ｗ以下であることが好ましい。
前記出力をかかる範囲内とすることにより、高周波の出力が高過ぎて原料ガスに必要以上のプラズマエネルギーが付加されるのを防止しつつ、原材料の重合反応を進行させて、適切な範囲内でＳｉ骨格の網目構造が形成された主骨格とすることができ、適度な結晶化度を有する接合膜を形成することができる。
【００１２】
本発明の光学素子では、前記接合膜は、このものを構成する全原子からＨ原子を除いた原子のうち、Ｓｉ原子の含有率とＯ原子の含有率の合計が、１０原子％以上、９０原子％以下のものであることが好ましい。
Ｓｉ原子とＯ原子とが、前記範囲の含有率で含まれていれば、接合膜はＳｉ原子とＯ原子とが強固なネットワークを形成し、接合膜自体が強固なものとなる。
【００１３】
本発明の光学素子では、前記接合膜中のＳｉ原子とＯ原子の存在比は、３：７以上、７：３以下であることが好ましい。
Ｓｉ原子とＯ原子の存在比を前記範囲内になるよう設定することにより、接合膜の安定性が高くなり、他の被着体に対してより強固に接合することができるようになる。
本発明の光学素子では、前記Ｓｉ骨格の結晶化度は、４５％以下であることが好ましい。
これにより、Ｓｉ骨格は、ランダムな原子構造を含むものとなり、接合膜がより非晶質的な特性を示す。このため、Ｓｉ骨格の特性が顕在化し、接合膜の寸法精度および接着性がより優れたものとなる。
【００１４】
本発明の光学素子では、前記接合膜は、Ｓｉ−Ｈ結合を含んでいることが好ましい。
Ｓｉ−Ｈ結合は、プラズマ重合法によってシランが重合反応する際に重合物中に生じるものであるが、このとき、Ｓｉ−Ｈ結合がシロキサン結合の生成が規則的に行われるのを阻害すると考えられる。このため、シロキサン結合は、Ｓｉ−Ｈ結合を避けるように形成されることとなり、Ｓｉ骨格の原子構造の規則性が低下する。このようにして、プラズマ重合法によれば、結晶化度の低いＳｉ骨格を効率よく形成することができる。
【００１５】
本発明の光学素子では、前記接合膜についての赤外光吸収スペクトルにおいて、シロキサン結合に帰属するピーク強度を１としたとき、Ｓｉ−Ｈ結合に帰属するピーク強度が０．００１以上、０．２以下であることが好ましい。
Ｓｉ−Ｈ結合のシロキサン結合に対する割合が前記範囲内であることにより、接合膜中の原子構造は、相対的に最もランダムなもの、すなわち接合膜の結晶化度が最適化されたものとなる。このため、Ｓｉ−Ｈ結合のピーク強度がシロキサン結合のピーク強度に対して前記範囲内にある場合、接合膜は、接合強度、耐薬品性および寸法精度において特に優れたものとなる。
【００１６】
本発明の光学素子では、前記脱離基は、アルキル基であることが好ましい。
アルキル基は化学的な安定性が高いため、脱離基としてアルキル基を含む接合膜は、耐候性および耐薬品性に優れたものとなる。
本発明の光学素子では、前記接合膜は、流動性を有しない固体状のものであることが好ましい。
このため、従来、流動性を有する液状または粘液状の接着剤に比べて、接合膜の厚さや形状がほとんど変化しない。これにより、接合体の寸法精度は、従来に比べて格段に高いものとなる。さらに、接着剤の硬化に要する時間が不要になるため、短時間での接合が可能となる。
本発明の光学素子では、前記接合膜の屈折率は、１．３５〜１．６であることが好ましい。
このような接合膜は、その屈折率が、水晶や石英ガラスの屈折率に近いため、接合膜を光路が貫通する本発明の光学素子に好適に用いられる。
【図面の簡単な説明】
【００１７】
【図１】本発明の光学素子を説明するための図（縦断面図）である。
【図２】本発明の光学素子が備える接合膜のエネルギー付与前の状態を示す部分拡大図である。
【図３】本発明の光学素子が備える接合膜のエネルギー付与後の状態を示す部分拡大図である。
【図４】接合膜が形成された第１の光学部品を用いた光学素子の製造方法の第１実施形態を説明するための図（縦断面図）である。
【図５】接合膜が形成された第１の光学部品を用いた光学素子の製造方法の第１実施形態を説明するための図（縦断面図）である。
【図６】接合膜が形成された第１の光学部品を用いた光学素子の製造方法の第２実施形態を説明するための図（縦断面図）である。
【図７】接合膜が形成された第１の光学部品を用いた光学素子の製造方法の第２実施形態を説明するための図（縦断面図）である。
【図８】本発明の光学素子を適用して得られた波長板（光学素子）を示す斜視図である。
【図９】波長板を透過する光透過率の経時変化を観察するための測定装置を説明するための図である。
【図１０】ｌｎｋ−ｎ・ｌｎ（Ｐ０／Ｐ）と１／Ｔとの関係を示す図である。
【図１１】光透過率と光りの照射時間との関係を示す図である。
【発明を実施するための形態】
【００１８】
以下、本発明の光学素子を、添付図面に示す好適実施形態に基づいて詳細に説明する。
＜光学素子＞
まず、本発明の光学素子について説明する。
図１は、本発明の光学素子を説明するための図（縦断面図）、図２は、本発明の光学素子が備える接合膜のエネルギー付与前の状態を示す部分拡大図、図３は、本発明の光学素子が備える接合膜のエネルギー付与後の状態を示す部分拡大図である。なお、以下の説明では、図１ないし図３中の上側を「上」、下側を「下」と言う。
【００１９】
図１に示す光学素子５は、２つの光学部品（第１の光学部品２および第２の光学部品４）と、これらの光学部品２、４間に設けられた接合膜３とを有しており、この接合膜３を介して、２つの光学部品２、４が接合されてなるものである。
この光学素子のうち、接合膜３は、シロキサン（Ｓｉ−Ｏ）結合を含む原子構造を有するＳｉ骨格と、該Ｓｉ骨格に結合し、有機基からなる脱離基とを含む、プラズマ重合により形成されたものである。
このような接合膜３は、エネルギーを付与することにより、接合膜３に存在する脱離基がＳｉ骨格から脱離し、この脱離基の脱離によって、接合膜３のエネルギーを付与した領域に接着性が発現するというものである。
【００２０】
かかる特徴を有する接合膜３は、２つの光学部品２、４間を、高い寸法精度で強固に、かつ低温下で効率よく接合可能である。そして、この接合膜３を用いることにより、第１の光学部品２と第２の光学部品とが強固に接合してなる信頼性の高い光学素子が得られる。
また、本発明の光学素子５では、接合膜３の平均厚さが３００ｎｍ以下に設定されている。このような平均膜厚の接合膜３は、光学素子５に光が透過した際に、接合膜３の変質・劣化に起因する透過率の低下を的確に低減または防止することができるため、光学特性に優れたものとなる。
【００２１】
以下、光学素子５の各部の構成について詳述する。
光学部品２、４は、それぞれ、接合膜３を介して互いに貼り合わせることにより、光透過性を有する光学素子（積層光学素子）５を形成し得るものである。なお、具体的な積層光学素子５については、後に例示する。
第１の光学部品２の構成材料は、光透過性の材料であればよく、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂等、またはこれらを主とする共重合体、ブレンド体、ポリマーアロイ等の各種樹脂材料や、ソーダガラス、石英ガラス、鉛ガラス、カリウムガラス、ホウケイ酸ガラス、無アルカリガラス等のガラス材料、水晶、方解石、サファイア、ＣａＦ２、ＢａＦ２、ＭｇＦ２、ＬｉＦ、ＫＢｒ、ＫＣｌ、ＮａＣｌ、ＭｇＯ、ＹＶＯ４、ＬｉＮｂＯ３等の結晶材料等が挙げられる。
これらの中でも、接合膜３との屈折率の整合性や密着性（接合性）の観点から、石英ガラス、水晶等の酸化ケイ素系材料が好ましく用いられる。酸化ケイ素系材料は、さらに、優れた透明性を有し、かつ耐熱性、耐光性、耐薬品性、機械的強度等の各種特性にも優れていることから、第１の光学部品２の構成材料として特に好適である。
【００２２】
一方、第２の光学部品４の構成材料としては、第１の光学部品２の構成材料で挙げたものと同様のものが挙げられ、第１の光学部品２の構成材料と第２の光学部品４の構成材料とは、同じでも互いに異なっていてもよい。
また、第１の光学部品２および第２の光学部品４は、その表面に、各種光学薄膜を成膜したものであってもよい。
【００２３】
接合膜３は、本実施形態では、以上のような第１の光学部品２および第２の光学部品４のほぼ全面に、ほぼ均一な厚さで３００ｎｍ以下に設けられ、第１の光学部品２と第２の光学部品４との間に位置することで、これらの接合を担うものである。
この接合膜３は、前述したように、その少なくとも一部の領域にエネルギーを付与することにより、その領域の表面付近から脱離基３０３が脱離することに起因して、かかる領域に接着性が発現し、この接着性に基づいて、第１の光学部品２と第２の光学部品４とを接合する機能を有するものである。
【００２４】
このような接合膜３は、例えば、図２に示すように、プラズマ重合により第１の光学部品２上に形成されたものであり、シロキサン（Ｓｉ−Ｏ）結合３０２を含む原子構造（アモルファス構造）を有するＳｉ骨格３０１と、このＳｉ骨格３０１に結合し、有機基からなる脱離基３０３とを有するものである。
かかる構成接合膜３は、シロキサン結合３０２を含む原子構造を有するＳｉ骨格３０１の影響によって、変形し難い強固な膜となる。これは、Ｓｉ骨格３０１の結晶性が低くなる（非晶質化する）ため、結晶粒界における転位やズレ等の欠陥が生じ難いためであると考えられる。このため、接合膜３自体が接合強度、耐薬品性、耐光性および寸法精度の高いものとなり、光学素子５において、接合強度、耐薬品性、耐光性および寸法精度が高いものが得られる。
【００２５】
このような接合膜３にエネルギーを付与すると、有機基で構成される脱離基３０３がＳｉ骨格３０１から脱離し、図３に示すように、接合膜３の表面（上面）３５および内部に、活性手３０４が生じる。そして、これにより、接合膜３表面に接着性が発現することから、かかる接着性に基づいて、第１の光学部品２と第２の光学部品４とが接合膜３を介して接合される。
【００２６】
なお、脱離基３０３とＳｉ骨格３０１との結合エネルギーは、Ｓｉ骨格３０１中のシロキサン結合３０２の結合エネルギーよりも小さい。このため、接合膜３は、このものがプラズマに曝された際に、Ｓｉ骨格３０１が破壊されるのを防止しつつ、脱離基３０３とＳｉ骨格３０１との結合を選択的に切断し、脱離基３０３を脱離させることができる。
また、このような接合膜３は、流動性を有しない固体状のものとなる。このため、従来、流動性を有する液状または粘液状の接着剤に比べて、接着層（接合膜３）の厚さや形状がほとんど変化しない。これにより、光学素子５の寸法精度は、従来に比べて格段に高いものとなる。そのため、本発明のように、その平均膜厚が３００ｎｍ以下のように薄い接合膜３であっても、優れた寸法精度で形成することができる。さらに、接着剤の硬化に要する時間が不要になるため、短時間での接合が可能となる。
【００２７】
なお、接合膜３においては、特に接合膜３を構成する全原子からＨ原子を除いた原子のうち、Ｓｉ原子の含有率とＯ原子の含有率の合計が、１０原子％以上９０原子％以下程度であるのが好ましく、２０原子％以上８０原子％以下程度であるのがより好ましい。Ｓｉ原子とＯ原子とが、前記範囲の含有率で含まれていれば、接合膜３はＳｉ原子とＯ原子とが強固なネットワークを形成し、接合膜３自体が強固なものとなる。また、かかる接合膜３は、このものにエネルギーを付与した際に、第２の光学部品４に対して特に高い接合強度を示すものとなる。
【００２８】
また、接合膜３中のＳｉ原子とＯ原子の存在比は、３：７以上７：３以下程度であるのが好ましく、４：６以上６：４以下程度であるのがより好ましい。Ｓｉ原子とＯ原子の存在比を前記範囲内になるよう設定することにより、接合膜３の安定性が高くなり、第２の光学部品４に対してより強固に接合したものとなる。
また、プラズマ重合法により形成された接合膜３中のＳｉ骨格３０１の結晶化度は、４５％以下であるのが好ましく、４０％以下であるのがより好ましい。これにより、Ｓｉ骨格３０１は、ランダムな原子構造を含むものとなり、接合膜３がより非晶質的な特性を示す。このため、前述したＳｉ骨格３０１の特性が顕在化し、接合膜３の寸法精度および接着性がより優れたものとなる。
【００２９】
なお、Ｓｉ骨格３０１の結晶化度は、一般的な結晶化度測定方法により測定することができ、具体的には、結晶部分における散乱Ｘ線の強度に基づいて測定する方法（Ｘ線法）、赤外線吸収の結晶化バンドの強度から求める方法（赤外線法）、核磁気共鳴吸収の微分曲線の下の面積に基づいて求める方法（核磁気共鳴吸収法）、結晶部分には化学試薬が浸透し難いことを利用した化学的方法等により測定することができる。
このうち、簡便性等の観点からＸ線法が好ましく用いられる。
【００３０】
また、Ｓｉ骨格３０１の結晶化度を測定する際には、接合膜３に対して上述の測定方法を適用すればよいが、あらかじめ接合膜３に前処理を施しておくのが好ましい。この前処理としては、接合膜３にエネルギーを付与する処理（例えば、上述した接合膜３をプラズマに曝す処理や、接合膜に紫外線を照射する処理等）が挙げられる。このようなエネルギーの付与により、接合膜３中の脱離基３０３が脱離し、Ｓｉ骨格３０１の結晶化度をより正確に測定することが可能になる。
【００３１】
また、接合膜３は、その構造中にＳｉ−Ｈ結合を含んでいるのが好ましい。このＳｉ−Ｈ結合は、プラズマ重合法によってシランが重合反応する際に重合物中に生じるものであるが、このとき、Ｓｉ−Ｈ結合がシロキサン結合の生成が規則的に行われるのを阻害すると考えられる。このため、シロキサン結合は、Ｓｉ−Ｈ結合を避けるように形成されることとなり、Ｓｉ骨格３０１の原子構造の規則性が低下する。このようにして、プラズマ重合法によれば、結晶化度の低いＳｉ骨格３０１が効率よく形成される。
【００３２】
一方、プラズマに曝す前の接合膜３中のＳｉ−Ｈ結合の含有率が多ければ多いほど結晶化度が低くなるわけではない。具体的には、接合膜３の赤外光吸収スペクトルにおいて、Ｓｉ−Ｏ−Ｓｉ結合に帰属するピークの強度を１としたとき、Ｓｉ−Ｈ結合に帰属するピークの強度は、０．００１以上０．２以下程度であるのが好ましく、０．００２以上０．０５以下程度であるのがより好ましく、０．００５以上０．０２以下程度であるのがさらに好ましい。Ｓｉ−Ｈ結合のシロキサン結合に対する割合が前記範囲内であることにより、接合膜３中の原子構造は、相対的に最もランダムなもの、すなわち接合膜３の結晶化度が最適化されたものとなる。このため、Ｓｉ−Ｈ結合のピーク強度がシロキサン結合のピーク強度に対して前記範囲内にある場合、接合膜３は、接合強度、耐薬品性および寸法精度において特に優れたものとなる。
【００３３】
また、Ｓｉ骨格３０１に結合する脱離基３０３は、有機基で構成され、前述したように、Ｓｉ骨格３０１から脱離することによって、接合膜３に活性手を生じさせるよう振る舞うものである。したがって、脱離基３０３には、接合膜３にエネルギーが付与されることによって、比較的簡単に、かつ均一に脱離するものの、エネルギーが付与されないときには、脱離しないようＳｉ骨格３０１に確実に結合しているものである必要がある。
【００３４】
なお、本発明のように、プラズマ重合法による接合膜３の成膜の際には、原料ガスの成分が重合して、接合膜３中に、シロキサン結合を含むＳｉ骨格３０１と、それに結合した残基とが生成するが、例えばこの残基が脱離基３０３を構成する。
上記のことを満足する脱離基３０３すなわち有機基は、Ｃ原子を必須成分とし、その他、Ｈ原子、Ｎ原子、Ｏ原子、Ｓ原子、Ｂ原子、Ｐ原子およびハロゲン系原子のうちの少なくとも１種の原子を含有する原子団で構成されるものである。
【００３５】
このような有機基で構成される脱離基３０３は、特に、アルキル基であるのが好ましい。アルキル基は化学的な安定性が高いため、脱離基３０３としてアルキル基を含む接合膜３は、耐候性および耐薬品性に優れたものとなる。
上記のような特徴を有する接合膜３としては、例えば、ポリオルガノシロキサンを主材料として構成されるもの、すなわち、シロキサン結合を含む原子構造を有するＳｉ骨格の網目構造を主骨格とし、このＳｉ骨格に結合する有機基で構成される脱離基３０３を備えるものが挙げられる。
【００３６】
このようなポリオルガノシロキサンで構成された接合膜３は、それ自体が優れた機械的特性を有している。また、多くの材料に対して特に優れた接着性を示すものである。したがって、ポリオルガノシロキサンで構成された接合膜３は、第１の光学部品２に対して特に強固に被着するとともに、第２の光学部品４に対しても特に強い被着力を示し、その結果として、第１の光学部品２と第２の光学部品４とが強固に接合された光学素子５とすることができる。
【００３７】
また、ポリオルガノシロキサンは、通常、撥水性（非接着性）を示すが、エネルギーを付与されることにより、有機基で構成される脱離基３０３を容易に脱離させることができ、親水性に変化し、接着性を発現するが、この非接着性と接着性との制御を容易かつ確実に行えるという利点を有する。
なお、この撥水性（非接着性）は、主に、ポリオルガノシロキサン中に含まれた有機基（例えばアルキル基）による作用である。したがって、ポリオルガノシロキサンで構成された接合膜３は、このものにエネルギーを付与することにより、表面３５に接着性が発現するとともに、表面３５以外の部分においては、前述した有機基による作用・効果が得られるという利点も有する。したがって、このような接合膜３は、耐候性および耐薬品性に優れたものとなり、例えば、薬品類等に長期にわたって曝されるような光学素子５の組み立てに際して、有効に用いられるものとなる。
【００３８】
さらに、かかる構成の接合膜３は、本発明のように、その平均膜厚を３００ｎｍ以下に設定した際に、光を長時間透過させたとしても、その変質・劣化が的確に低減または防止され、光透過率の低下が確実に抑制されたものとなる。
また、ポリオルガノシロキサンの中でも、特に、オクタメチルトリシロキサンの重合物を主成分とするものが好ましい。すなわち、接合膜３が、オクタメチルトリシロキサンを原材料とするプラズマ重合法を用いて形成されたものであり、主骨格としてシロキサン結合を含む原子構造を有するＳｉ骨格の網目構造を有し、脱離基３０３としてメチル基を有するものであるのが好ましい。
【００３９】
オクタメチルトリシロキサンの重合物を主成分とする接合膜３は、接着性に特に優れるものである。また、オクタメチルトリシロキサンを主成分とする原料は、常温で液状をなし、適度な粘度を有するため、取り扱いが容易であるという利点もある。
さらに、オクタメチルトリシロキサンを原材料とするプラズマ重合法を用いて形成された接合膜３は、特に優れた耐候性および耐薬品性を有するものとなるため、前述した効果をより顕著に発揮するものとなる。
さて、以上のような接合膜３に、光を透過させると、このことに起因して、接合膜３の構成材料が変質・劣化し、その透過率が経時的に低下してしまうという問題がある。
【００４０】
そこで、本発明者は、かかる問題点に鑑み鋭意検討を重ねた結果、接合膜３の膜厚を３００ｎｍ以下に設定することにより、前記透過率の経時的な低下が的確に抑制されることを見出し、本発明を完成するに至った。
すなわち、後述する実施例で詳述するように、本発明者の検討により、光の透過による接合膜３の光透過率の劣化時間は、下記関係式（３−１）の関係が成り立つため、接合膜３の光透過率は、接合膜３の温度および接合膜３を透過させる光りの密度（出力）に応じて経時的に低下することが判った。
【００４１】
1/τ＝1.903×10-4（P0/P）-1.29・exp（1.131×104/RT）  [1/hr]……  式（３−１）
【００４２】
しかしながら、本発明者によるさらなる検討により、光透過率の低下が、ある一定の光の透過時間を超えると、式（３−１）の関係式には従わず、ある一定の透過率で停止することが判ってきた。そして、この透過率の低下が停止する透過率の値は、接合膜３の厚さに依存し、この接合膜３の厚さを３００ｎｍとしたときに、前記透過率の値が９５％となることを見出し、本発明を完成するに至った。
したがって、接合膜３の厚さを３００ｎｍ以下に設定することにより、接合膜３に光を透過させた後の接合膜３の光透過率を、９５％以上を維持することが可能となる。
【００４３】
なお、接合膜３の光透過率の低下に、影響を与える変数としては、まず、式（３−１）にあるように、接合膜３の温度、接合膜３を透過する光りの密度が考えられる。
ここで、後述する実施例では、接合膜３の透過率が、式（３−１）の関係式には従わず、ある一定の透過率で停止することの観察を、接合膜３の温度が３０℃の時に、接合膜３を透過する光りの密度が３１．６Ｗ／ｍｍ２の時に求めており、接合膜３の温度が低いほど、接合膜３を透過する光りの密度が高いほど、接合膜３の光透過率の低下が顕著に認められることが判っている。
そのため、接合膜３の温度は、０℃以上であるのが好ましく、３０℃以上、６５℃以下程度であるのがより好ましい。
【００４４】
さらに、接合膜３を透過する光りの密度は、３５Ｗ／ｍｍ２以下であるのが好ましく、１．６Ｗ／ｍｍ２以上、２２．５Ｗ／ｍｍ２以下程度であるのがより好ましい。
接合膜３の温度および接合膜３を透過する光りの密度が前記範囲内に設定される際に、接合膜３の光透過率が、より確実に９５％以上を維持するようになる。
また、接合膜３の光透過率の低下に、影響を与えるその他の変数としては、接合膜３を透過する光りの波長が考えられるが、可視光であれば上記効果が得られると推察される。そのため、前記波長は、２００ｎｍ以上、８３０ｎｍ以下程度であるのが好ましく、２５０ｎｍ以上、８３０ｎｍ以下程度であるのがより好ましく、４０５±５ｎｍ程度であるのがさらに好ましい。かかる範囲の波長において、接合膜３の光透過率が、より確実に９５％以上を維持することができるようになる。
【００４５】
さらに、接合膜３に光りを透過させる時間は、１００時間以上であるのが好ましく、１０００以上、１００００時間以下程度であるのがより好ましい。このような透過時間において、前記透過率の値が９５％以上に維持される効果が顕著に認められる。
なお、上述したように、光透過率の低下が停止する光透過率の値は、接合膜３の厚さに依存するため、接合膜３の厚さを１００ｎｍとしたときには、本発明者の検討により、前記透過率の値が９７％程度となると推察される。
【００４６】
＜光学素子の製造方法＞
以上のような光学素子５は、第１の光学部品２および第２の光学部品４の少なくとも一方に接合膜３を形成し、この接合膜３にエネルギーを付与することで接着性を発現させた後、接合膜３を介して第１の光学部品２と第２の光学部品４とを接合することで得ることができる。
【００４７】
以下では、まず、プラズマ重合を用いて、第１の光学部品２上に接合膜３を成膜する方法について説明する。
このような接合膜３は、強電界中に、原料ガスとキャリアガスとの混合ガスを供給することにより、原料ガス中の分子を重合させ、重合物を第１の光学部品２上に堆積させることにより得ることができる。以下、かかる方法について詳述する。
まず、上述した第１の光学部品２を用意し、次いで、第１の光学部品２を、プラズマ重合装置が備えるチャンバー内に収納して封止状態とした後、チャンバー内を減圧状態とする。
【００４８】
次に、チャンバー内に原料ガスとキャリアガスの混合ガスを供給することにより、チャンバー内に混合ガスを充填する。
次に、チャンバー内に設けられた一対の電極間に、高周波電圧を印加することにより、プラズマを発生させる。このプラズマのエネルギーにより原料ガス中の分子が重合し、この重合物が第１の光学部品２上に付着・堆積する。これにより、プラズマ重合膜からなる接合膜３が第１の光学部品２に形成される。
【００４９】
また、プラズマの作用により、第１の光学部品２の表面が活性化・清浄化される。このため、原料ガスの重合物が第１の光学部品２の表面に堆積し易くなり、接合膜３の安定した成膜が可能になる。このようにプラズマ重合法によれば、第１の光学部品２の構成材料によらず、第１の光学部品２上に接合膜３が確実に成膜される。
原料ガス（原材料を含有するガス）としては、例えば、メチルシロキサン、オクタメチルトリシロキサン、デカメチルテトラシロキサン、デカメチルシクロペンタシロキサン、オクタメチルシクロテトラシロキサン、メチルフェニルシロキサンのようなオルガノシロキサン等が挙げられ、これらのうち、特に、オクタメチルトリシロキサンであるのが好ましい。
このような原料ガスを用いて得られるプラズマ重合膜、すなわち接合膜３は、これらの原料が重合してなるもの（重合物）、すなわちポリオルガノシロキサンで構成されることとなる。
【００５０】
さらに、オルガノシロキサンを原材料とするプラズマ重合法を用いて形成された接合膜３では、脱離基３０３が脱離することにより生じる活性手の量が特に適切な量に設定される。その結果、かかる構成の接合膜３を備える光学素子５において、接合膜３は第２の光学部品４に対してより優れた接着性をもって接合したものとなる。
なお、プラズマ重合の際、一対の電極間に印加する高周波の周波数は、特に限定されないが、１ｋＨｚ以上１００ＭＨｚ以下程度であるのが好ましく、１０ＭＨｚ以上６０ＭＨｚ以下程度であるのがより好ましい。
【００５１】
また、高周波電力の出力は、特に限定されないが、１００Ｗ以上４００Ｗ以下程度であるのが好ましく、２００Ｗ以上３００Ｗ以下程度であるのがより好ましい。前記出力をかかる範囲内とすることにより、高周波の出力が高過ぎて原料ガスに必要以上のプラズマエネルギーが付加されるのを防止しつつ、原材料の重合反応を進行させて、適切な範囲内でＳｉ骨格３０１の網目構造が形成された主骨格とすることができ、適度な結晶化度を有する接合膜３を形成することができる。
【００５２】
すなわち、高周波電力の出力が前記下限値を下回った場合、原料ガス中の分子に重合反応を生じさせることができず、第１の光学部品２上に接合膜３を形成することができないおそれがある。一方、高周波電力の出力が前記上限値を上回った場合、原料ガスが分解する等して、脱離基３０３となり得る構造がＳｉ骨格３０１から分離してしまい、得られる接合膜３において脱離基３０３の含有率が低くなったり、Ｓｉ骨格３０１のランダム性が低下する（規則性が高くなる）おそれがある。その結果、得られた接合膜３は、第２の光学部品４に対して、優れた接着性を発揮し得ないものとなるおそれがある。
【００５３】
また、成膜時のチャンバー内の圧力は、１３３．３×１０−５Ｐａ以上１３３３Ｐａ以下（１×１０−５Ｔｏｒｒ以上１０Ｔｏｒｒ以下）程度であるのが好ましく、１３３．３×１０−４Ｐａ以上１３３．３Ｐａ以下（１×１０−４Ｔｏｒｒ以上１Ｔｏｒｒ以下）程度であるのがより好ましい。
原料ガスのチャンバー内への流量は、０．５ｓｃｃｍ以上２００ｓｃｃｍ以下程度であるのが好ましく、１ｓｃｃｍ以上１００ｓｃｃｍ以下程度であるのがより好ましい。一方、キャリアガス流量は、５ｓｃｃｍ以上７５０ｓｃｃｍ以下程度であるのが好ましく、１０ｓｃｃｍ以上５００ｓｃｃｍ以下程度であるのがより好ましい。
【００５４】
処理時間（成膜時間）は、１分以上１０分以下程度であるのが好ましく、２分以上７分以下程度であるのがより好ましい。
また、接合膜３の成膜時における第１の光学部品２の温度は、２５℃以上であるのが好ましく、２５℃以上１００℃以下程度であるのがより好ましい。
以上のようにして、第１の光学部品２上に接合膜３が形成される。
【００５５】
なお、このプラズマ重合により形成された接合膜３は、その厚さを、３００ｎｍ以下に設定したとき比較的高い透光性を有したものとなる。そして、接合膜３の形成条件（プラズマ重合の際の条件や原料ガスの組成等）を適宜設定することにより、接合膜３の屈折率を調整することができる。具体的には、プラズマ重合の際の高周波電力の出力を高めることにより、接合膜３の屈折率を高めることができ、反対に、プラズマ重合の際の高周波電力の出力を低くすることにより、接合膜３の屈折率を低くすることができる。
【００５６】
具体的には、上述したように、オルガノシロキサンを含有するガスを原料ガスとするプラズマ重合法を用いた場合、屈折率の範囲が１．３５以上１．６以下程度の接合膜３が得られる。このような接合膜３は、その屈折率が、水晶や石英ガラスの屈折率に近いため、本発明の光学素子に好適に適用される。また、接合膜３の屈折率を調整することができるので、所望の屈折率の接合膜３を作製することができる。
また、接合膜３は、水晶や石英ガラスの熱膨張率に近いため、接合膜３と光学部品２、４との熱膨張率差が小さくなり、光学素子５の接合後の変形を抑制することができる。
次いで、上述したような接合膜３が形成された第１の光学部品２を用いた光学素子５の製造方法について説明する。
【００５７】
（第１実施形態）
まず、接合膜３が形成された第１の光学部品２を用いた光学素子５の製造方法の第１実施形態について説明する。
図４および図５は、接合膜が形成された第１の光学部品を用いた光学素子の製造方法の第１実施形態を説明するための図（縦断面図）である。なお、以下の説明では、図４および図５中の上側を「上」、下側を「下」という。
本実施形態にかかる接合方法は、接合膜３が形成された第１の光学部品２を用意する工程と、接合膜３にエネルギーを付与して、接合膜３中から脱離基を脱離させることにより、接合膜を活性化させる工程と、第２の光学部品４を用意し、接合膜３と第２の光学部品４とが密着するように、これらを貼り合わせ、光学素子５を得る工程とを有する。
【００５８】
以下、各工程について順次説明する。
［１］まず、上述したような接合膜３が形成された第１の光学部品２を用意する（図４（ａ）参照）。
［２］次いで、図４（ｂ）に示すように、接合膜３の表面３５にエネルギーを付与する。
【００５９】
エネルギーを付与すると、接合膜３の表面では、脱離基３０３がＳｉ骨格３０１から脱離する。そして、脱離基３０３が脱離した後には活性手が生じるため、接合膜３に、第２の光学部品４との安定した接着性が発現する。その結果、接合膜３は、化学的結合に基づいて第２の光学部品４と安定して強固に接合可能なものとなる。
ここで、エネルギーを付与する前の接合膜３は、図２に示すように、Ｓｉ骨格３０１と脱離基３０３とを有している。かかる接合膜３にエネルギーが付与されると、特に表面付近の脱離基３０３（本実施形態では、メチル基）がＳｉ骨格３０１から脱離する。これにより、図３に示すように、接合膜３の表面３５に活性手３０４が生じ、活性化される。その結果、接合膜３の表面に接着性が発現する。
【００６０】
なお、接合膜３を「活性化させる」とは、接合膜３の表面３５および内部の脱離基３０３が脱離して、Ｓｉ骨格３０１において終端化されていない結合手（以下、「未結合手」または「ダングリングボンド」とも言う。）が生じた状態や、この未結合手が水酸基（ＯＨ基）によって終端化された状態、または、これらの状態が混在した状態のことを言う。
したがって、活性手３０４とは、未結合手（ダングリングボンド）、または未結合手が水酸基によって終端化されたもののことを言う。このような活性手３０４によれば、第２の光学部品４に対して、特に強固な接合が可能となる。
【００６１】
接合膜３にエネルギーを付与する方法としては、例えば、接合膜３にエネルギー線を照射する方法、または、接合膜３をプラズマに曝す方法等が挙げられる。
このうち、接合膜３に照射するエネルギー線としては、例えば、紫外線、レーザー光のような光、Ｘ線、γ線、電子線、イオンビームのような粒子線等、またはこれらのエネルギー線を組み合わせたものが挙げられる。
【００６２】
これらのエネルギー線の中でも、特に、波長１２６〜３００ｎｍ程度の紫外線を用いるのが好ましい。かかる紫外線によれば、付与されるエネルギー量が最適化されるので、接合膜３中のＳｉ骨格３０１が必要以上に破壊されるのを防止しつつ、Ｓｉ骨格３０１と脱離基３０３との間の結合を選択的に切断することができる。これにより、接合膜３の特性（機械的特性、化学的特性等）が低下するのを防止しつつ、接合膜３に接着性を発現させることができる。
【００６３】
また、紫外線によれば、広い範囲をムラなく短時間に処理することができるので、脱離基３０３の脱離を効率よく行わせることができる。さらに、紫外線には、例えば、ＵＶランプ等の簡単な設備で発生させることができるという利点もある。
なお、紫外線の波長は、より好ましくは、１６０〜２００ｎｍ程度とされる。
また、ＵＶランプを用いる場合、その出力は、接合膜３の面積に応じて異なるが、１ｍＷ／ｃｍ２〜１Ｗ／ｃｍ２程度であるのが好ましく、５ｍＷ／ｃｍ２〜５０ｍＷ／ｃｍ２程度であるのがより好ましい。なお、この場合、ＵＶランプと接合膜３との離間距離は、３〜３０００ｍｍ程度とするのが好ましく、１０〜１０００ｍｍ程度とするのがより好ましい。
【００６４】
また、紫外線を照射する時間は、接合膜３の表面３５付近の脱離基３０３を脱離し得る程度の時間、すなわち、接合膜３の内部の脱離基３０３を多量に脱離させない程度の時間とするのが好ましい。具体的には、紫外線の光量、接合膜３の構成材料等に応じて若干異なるものの、０．５〜３０分程度であるのが好ましく、１〜１０分程度であるのがより好ましい。
また、紫外線は、時間的に連続して照射されてもよいが、間欠的（パルス状）に照射されてもよい。
【００６５】
一方、レーザー光としては、例えば、エキシマレーザー（フェムト秒レーザー）、Ｎｄ−ＹＡＧレーザー、Ａｒレーザー、ＣＯ２レーザー、Ｈｅ−Ｎｅレーザー等が挙げられる。
また、接合膜３に対するエネルギー線の照射は、いかなる雰囲気中で行うようにしてもよく、具体的には、大気、酸素のような酸化性ガス雰囲気、水素のような還元性ガス雰囲気、窒素、アルゴンのような不活性ガス雰囲気、またはこれらの雰囲気を減圧した減圧（真空）雰囲気等が挙げられるが、特に不活性ガス雰囲気または減圧（真空）雰囲気で行うのが好ましい。これにより、接合膜３が酸化し、変質・劣化するのを防止することができる。
【００６６】
さらに、この雰囲気は、好ましくは乾燥した雰囲気とされる。これにより、紫外線の照射によって切断された化学結合の切断跡に、雰囲気中の水蒸気が吸着するのを防止し、接合膜３の組成の意図しない変化を防止することができる。
具体的には、雰囲気の露点が−１０℃以下であるのが好ましく、−２０℃以下であるのがより好ましい。
【００６７】
また、エネルギー線を照射する方法によれば、付与するエネルギーの大きさを、精度よく簡単に調整することができる。このため、接合膜３から脱離する脱離基３０３の脱離量を調整することが可能となる。その結果、光学素子５の接合強度を容易に制御することができる。
すなわち、脱離基３０３の脱離量を多くすることにより、接合膜３の表面３５および内部に、より多くの活性手が生じるため、接合膜３に発現する接着性をより高めることができる。一方、脱離基３０３の脱離量を少なくすることにより、接合膜３の表面３５および内部に生じる活性手を少なくし、接合膜３に発現する接着性を抑えることができる。
なお、付与するエネルギーの大きさを調整するためには、例えば、エネルギー線の種類、エネルギー線の出力、エネルギー線の照射時間等の条件を調整すればよい。
【００６８】
一方、接合膜３をプラズマに曝す方法によれば、接合膜３の表面３５付近に選択的にエネルギーを付与することができるので、接合膜３から脱離基３０３が脱離することが防止される。これにより、接合膜３の表面３５には、接着性が確実に発現するとともに、内部では脱離基３０３の脱離に伴って接合膜３の組成、体積等が変化してしまうのを防止することができる。
【００６９】
この場合、接合膜３を曝すプラズマとして大気圧プラズマを用いるのが好ましい。大気圧プラズマによれば、減圧手段等の高価な設備を用いることなく、容易にプラズマ処理を行うことができる。また、このプラズマ処理には、接合膜３の近傍でプラズマを発生させるダイレクトプラズマ方式の他、被処理物とプラズマ発生部とが離間したリモートプラズマ方式またはダウンフロープラズマ方式による処理も好ましく用いられる。ダイレクトプラズマ方式によれば、接合膜３の近傍でプラズマを発生させるため、プラズマ処理を効率よくかつ均一に行うことができる。また、被処理物とプラズマ発生部とが離間している場合、被処理物とプラズマ発生部とが干渉しないため、被処理物をイオン損傷から避けることができる。
【００７０】
また、プラズマを発生させるガスとしては、Ａｒ、Ｈｅ、Ｈ２、Ｎ２、Ｏ２等が挙げられ、これらの２種以上を混合して用いることもできる。このうち、接合膜３の酸化等を考慮した場合には、Ａｒ、Ｈｅ等の不活性ガスが好ましく用いられる。
電極間に印加する電圧の周波数は、特に限定されないが、好ましくは１０〜５０ＭＨｚ程度とされ、より好ましくは１０〜４０ＭＨｚ程度とされる。
また、工程［２］におけるエネルギーの付与方法としては、上述した方法の他に、加熱、加圧、オゾンに曝す等の方法が挙げられる。
【００７１】
［３］次に、第２の光学部品４を用意し、図４（ｃ）に示すように、活性化させた接合膜３と第２の光学部品４とが接触するように、接合膜３を介して第１の光学部品２と第２の光学部品４とを重ね合わせる。これにより、接合膜３の表面３５に発現した接着性に基づいて、接合膜３と第２の光学部品４とが接合し、図５（ｄ）に示すような光学素子（本発明の光学素子）５が得られる。
【００７２】
また、このような第２の光学部品４の接合膜３との接合に供される領域には、第２の光学部品４の構成材料に応じて、接合を行う前に、あらかじめ、第２の光学部品４と接合膜３との密着性を高める表面処理を施すのが好ましい。これにより、接合膜３と第２の光学部品４との接合強度をより高めることができる。
かかる表面処理としては、例えば、スパッタリング処理、ブラスト処理のような物理的表面処理、酸素プラズマ、窒素プラズマ等を用いたプラズマ処理、コロナ放電処理、エッチング処理、電子線照射処理、紫外線照射処理、オゾン暴露処理のような化学的表面処理、または、これらを組み合わせた処理等が挙げられる。このような処理を施すことにより、第２の光学部品４の表面を清浄化するとともに、活性化させることができる。その結果、接合膜３の第２の光学部品４に対する密着強度を確実に高めることができる。
【００７３】
また、第２の光学部品４の構成材料によっては、上記のような表面処理を施さなくても、光学素子５と第２の光学部品４との接合強度が十分に高くなるものがある。このような効果が得られる第２の光学部品４の構成材料には、前述した第１の光学部品２の構成材料のうち、各種ガラス系材料等を用いることができる。
このようにして得られた光学素子５では、従来の接合方法で用いられていた接着剤のように、主にアンカー効果のような物理的結合に基づく接着ではなく、共有結合のような短時間で生じる強固な化学的結合に基づいて、接合膜３と第２の光学部品４とが接合されている。このため、光学素子５は短時間で形成することができ、かつ、接合ムラ等も生じ難いものとなる。
【００７４】
また、このような光学素子５を用いて得られた光学素子５を得る方法によれば、従来の固体接合のように、高温（例えば、７００℃以上）での熱処理を必要としないことから、耐熱性の低い材料で構成された第１の光学部品２および第２の光学部品４をも、接合に供することができる。
また、接合膜３を介して第１の光学部品２と第２の光学部品４とを接合しているため、第１の光学部品２と第２の光学部品４との構成材料の組み合わせに制約がないという利点もある。
以上のことから、本発明によれば、第１の光学部品２および第２の光学部品４の各構成材料の選択の幅をそれぞれ広げることができる。
【００７５】
また、固体接合では、接合層を介していないため、第１の光学部品２と第２の光学部品４との間の熱膨張率に大きな差がある場合、その差に基づく応力が接合界面に集中し易く、剥離等が生じるおそれがあったが、光学素子（本発明の光学素子）５では、接合膜３によって応力の集中が緩和され、剥離を防止することができる。
また、本実施形態では、接合に供される第１の光学部品２および第２の光学部品４のうち、一方のみ（本実施形態では、第１の光学部品２）に接合膜３が設けられている。第１の光学部品２上に接合膜３を形成する際に、接合膜３の形成方法によっては、第１の光学部品２が比較的長時間にわたってプラズマに曝されることになるが、本実施形態では、第２の光学部品４は、プラズマに曝されることはない。したがって、例えば、第２の光学部品４のプラズマに対する耐久性が著しく低い場合であっても、本実施形態にかかる方法によれば、第１の光学部品２と第２の光学部品４とを接合膜３を介して強固に接合することができる。したがって、第２の光学部品４を構成する材料は、プラズマに対する耐久性をあまり考慮することなく、幅広い材料から選択することが可能になるという利点もある。
【００７６】
ここで、本工程において、接合膜３と第２の光学部品４とが接合されるメカニズムについて説明する。
例えば、第２の光学部品４の接合膜３との接合に供される領域に、水酸基が露出している場合を例に説明すると、本工程において、接合膜３と第２の光学部品４とが接触するように、これらを貼り合わせたとき、接合膜３の表面３５に存在する水酸基と、第２の光学部品４の前記領域に存在する水酸基とが、水素結合によって互いに引き合い、水酸基同士の間に引力が発生する。この引力によって、接合膜３と第２の光学部品４とが接合されると推察される。
【００７７】
また、この水素結合によって互いに引き合う水酸基同士は、温度条件等によって、脱水縮合する。その結果、接合膜３と第２の光学部品４との接触界面では、水酸基が結合していた結合手同士が酸素原子を介して結合する。これにより、接合膜３と第２の光学部品４とがより強固に接合されると推察される。
なお、前記工程［２］で活性化された接合膜３の表面は、その活性状態が経時的に緩和してしまう。このため、前記工程［２］の終了後、できるだけ早く本工程［３］を行うようにするのが好ましい。具体的には、前記工程［２］の終了後、６０分以内に本工程［３］を行うようにするのが好ましく、５分以内に行うのがより好ましい。かかる時間内であれば、接合膜３の表面が十分な活性状態を維持しているので、本工程で接合膜３と第２の光学部品４とを貼り合わせたとき、これらの間に十分な接合強度を得ることができる。
【００７８】
換言すれば、活性化させる前の接合膜３は、Ｓｉ骨格３０１を有する接合膜であるため、化学的に比較的安定であり、耐候性に優れている。このため、活性化させる前の接合膜３は、長期にわたる保存に適したものとなる。したがって、そのような接合膜３を備えた第１の光学部品２を多量に製造または購入して保存しておき、本工程の貼り合わせを行う直前に、必要な個数のみに前記工程［２］に記載したエネルギーの付与を行うようにすれば、光学素子５の製造効率の観点から有効である。
以上のようにして、図５（ｄ）に示す光学素子（本発明の光学素子）５を得ることができる。
【００７９】
なお、図５（ｄ）では、第１の光学部品２に設けられた接合膜３の全面を覆うように第２の光学部品４を重ね合わせているが、これらの相対的な位置は、互いにずれていてもよい。すなわち、接合膜３から第２の光学部品４がはみ出るように、第１の光学部品２と第２の光学部品４とが重ね合わされていてもよい。
このようにして得られた光学素子５は、接合膜３を介した第１の光学部品２と第２の光学部品４との間の接合強度が５ＭＰａ（５０ｋｇｆ／ｃｍ２）以上であるのが好ましく、１０ＭＰａ（１００ｋｇｆ／ｃｍ２）以上であるのがより好ましい。このような接合強度を有する光学素子５は、その剥離を十分に防止し得るものとなり、耐久性に優れた光学素子ということができる。また、本発明の光学素子５によれば、第１の光学部品２と第２の光学部品４とが上記のような大きな接合強度で接合された光学素子５を効率よく作製することができる。
【００８０】
なお、従来のシリコン直接接合のような固体接合では、接合に供される表面を活性化させても、その活性状態は、大気中で数秒〜数十秒程度の極めて短時間しか維持することができなかった。このため、表面の活性化を行った後、接合する２つの基板を貼り合わせる等の作業に要する時間を、十分に確保することができないという問題があった。
これに対し、本発明によれば、Ｓｉ骨格３０１を有する接合膜３を用いて接合を行っているため、数分以上の比較的長時間にわたって活性状態を維持することができる。このため、貼り合わせ作業に要する時間を十分に確保することができ、接合作業の効率化を高めることができる。
なお、光学素子５を得た後、この光学素子５に対して、必要に応じ、以下の２つの工程（［４Ａ］および［４Ｂ］）のうちの少なくとも１つの工程（光学素子５の接合強度を高める工程）を行うようにしてもよい。これにより、光学素子５の接合強度のさらなる向上を図ることができる。
【００８１】
［４Ａ］図５（ｅ）に示すように、得られた光学素子５を、第１の光学部品２と第２の光学部品４とが互いに近づく方向に加圧する。
これにより、第１の光学部品２の表面および第２の光学部品４の表面に、それぞれ接合膜３の表面がより近接し、これにより、未結合の活性手が第２の光学部品４との間において化学結合を形成することから、光学素子５における接合強度をより高めることができる。
【００８２】
また、光学素子５を加圧することにより、光学素子５中の接合界面に残存していた隙間を押し潰して、接合面積をさらに広げることができる。これにより、光学素子５における接合強度をさらに高めることができる。
このとき、光学素子５を加圧する際の圧力は、光学素子５が損傷を受けない程度の圧力で、できるだけ高い方が好ましい。これにより、この圧力に比例して光学素子５における接合強度を高めることができる。
【００８３】
なお、この圧力は、第１の光学部品２および第２の光学部品４の各構成材料や各厚さ、接合装置等の条件に応じて、適宜調整すればよい。具体的には、第１の光学部品２および第２の光学部品４の各構成材料や各厚さ等に応じて若干異なるものの、０．２〜１０ＭＰａ程度であるのが好ましく、１〜５ＭＰａ程度であるのがより好ましい。これにより、光学素子５の接合強度を確実に高めることができる。なお、この圧力が前記上限値を上回っても構わないが、第１の光学部品２および第２の光学部品４の各構成材料によっては、第１の光学部品２および第２の光学部品４に損傷等が生じるおそれがある。
また、加圧する時間は、特に限定されないが、１０秒〜３０分程度であるのが好ましい。なお、加圧する時間は、加圧する際の圧力に応じて適宜変更すればよい。具体的には、光学素子５を加圧する際の圧力が高いほど、加圧する時間を短くしても、接合強度の向上を図ることができる。
【００８４】
［４Ｂ］図５（ｅ）に示すように、得られた光学素子５を加熱する。
これにより、未結合の活性手が第２の光学部品４との間において化学結合を形成することから、光学素子５における接合強度をより高めることができる。
このとき、光学素子５を加熱する際の温度は、室温より高く、光学素子５の耐熱温度未満であれば、特に限定されないが、好ましくは２５〜１００℃程度とされ、より好ましくは５０〜１００℃程度とされる。かかる範囲の温度で加熱すれば、光学素子５が熱によって変質・劣化するのを確実に防止しつつ、接合強度を確実に高めることができる。
また、加熱時間は、特に限定されないが、１〜３０分程度であるのが好ましい。
【００８５】
なお、前記工程［４Ａ］、［４Ｂ］は、本実施形態では、光学素子５を得た後、すなわち前記工程［３］の後に行うこととしたが、前記工程［３］とほぼ同時に行うようにしてもよい。換言すれば、前記工程［３］おける接合膜３を介した第１の光学部品２と第２の光学部品４との貼り合わせを、加圧および加熱のうちの少なくとも一方の処理を施しつつ行うようにしてもよい。
【００８６】
さらに、前記工程［４Ａ］、［４Ｂ］の双方を行う場合、これらを同時に行うのが好ましい。すなわち、図５（ｅ）に示すように、光学素子５を加圧しつつ、加熱するのが好ましい。これにより、加圧による効果と、加熱による効果とが相乗的に発揮され、光学素子５の接合強度を特に高めることができる。
以上のような工程を行うことにより、光学素子５における接合強度のさらなる向上を容易に図ることができる。
【００８７】
（第２実施形態）
次いで、接合膜３が形成された第１の光学部品２を用いた光学素子５の製造方法の第２実施形態について説明する。
図６および図７は、接合膜が形成された第１の光学部品を用いた光学素子の製造方法の第２実施形態を説明するための図（縦断面図）である。なお、以下の説明では、図６および図７中の上側を「上」、下側を「下」と言う。
【００８８】
以下、第２実施形態にかかる接合方法について説明するが、前記第１実施形態との相違点を中心に説明し、同様の事項については、その説明を省略する。
本実施形態にかかる製造方法では、第２の光学部品にも第１の光学部品と同様に接合膜を形成するようにした以外は、前記第１実施形態と同様である。
すなわち、本実施形態にかかる接合方法は、接合膜３１が形成された第１の光学部品２と、接合膜３２が形成された第２の光学部品４とを用意する工程と、それぞれの光学部品２、４に形成された各接合膜３１、３２にエネルギーを付与して、各接合膜３１、３２を活性化させる工程と、各接合膜３１、３２同士が密着するように、これらを介して２つの光学部品２、４を貼り合わせ、光学素子５ａを得る工程とを有する。
【００８９】
以下、本実施形態にかかる製造方法の各工程について順次説明する。
［１］まず、前記第１実施形態と同様にして、接合膜３１が形成された第１の光学部品２と、接合膜３２が形成された第２の光学部品４とを用意する（図６（ａ）参照）。
このように、本実施形態では、第１の光学部品２に接合膜３１を形成するばかりでなく、第２の光学部品４にも接合膜３２を形成する。
【００９０】
［２］次に、図６（ｂ）に示すように、２枚の光学部品２、４に設けられた各接合膜３１、３２にエネルギーを付与する。各接合膜３１、３２にエネルギーを付与すると、各接合膜３１、３２では、図２に示す脱離基３０３がＳｉ骨格３０１から脱離する。そして、脱離基３０３が脱離した後には、図３に示すように、各接合膜３１、３２の表面３５および内部に活性手３０４が生じ、各接合膜３１、３２が活性化される。これにより、各接合膜３１、３２にそれぞれ接着性が発現する。
このような状態の２つの光学部品２、４は、それぞれ接合膜３１、３２を介して互いに接着可能なものとなる。
【００９１】
なお、各接合膜３１、３２にエネルギーを付与する方法としては、前記第１実施形態と同様の方法を用いることができる。
ここで、接合膜３１、３２を「活性化させる」とは、前述したように、各接合膜３１、３２の表面３５１、３５２および内部の脱離基３０３が脱離して、Ｓｉ骨格３０１に終端化されていない結合手（未結合手）が生じた状態や、この未結合手が水酸基（ＯＨ基）によって終端化された状態、または、これらの状態が混在した状態のことを言う。
したがって、活性手３０４とは、未結合手または未結合手が水酸基によって終端化されたもののことを言う。
【００９２】
［３］次に、図６（ｃ）に示すように、接着性が発現した各接合膜３１、３２同士が密着するように、接合膜３１、３２を介して、光学部品２、４同士を貼り合わせ、光学素子（本発明の光学素子）５ａを得る。
この際、本発明では、前記工程［２］で示したように、各接合膜３１、３２にエネルギーを付与することにより接着性が発現している。そのため、これら接合膜３１、３２は、互いの接合膜に対して優れた接着性を有するものであることから、得られた光学素子５ａは優れた接着強度を備えるものとなる。
ここで、本工程において、接合膜３１、３２を介して光学部品２、４同士を接合するが、この接合は、以下のような２つのメカニズム（ｉ）、（ii）の双方または一方に基づくものであると推察される。
【００９３】
（ｉ）例えば、各接合膜３１、３２の表面３５１、３５２に水酸基が露出している場合を例に説明すると、本工程において、各接合膜３１、３２同士が密着するように、２つの光学部品２、４同士を貼り合わせたとき、各光学部品２、４に設けられた接合膜３１、３２の表面３５１、３５２に存在する水酸基同士が、水素結合によって互いに引き合い、水酸基同士の間に引力が発生する。この引力によって、接合膜３１、３２同士が接合されると推察される。
また、この水素結合によって互いに引き合う水酸基同士は、温度条件等によって、脱水縮合する。その結果、接合膜３１、３２同士の間では、水酸基が結合していた結合手同士が酸素原子を介して結合する。これにより、接合膜３１、３２を介して２つの光学部品２、４同士がより強固に接合されると推察される。
【００９４】
（ii）２枚の光学素子５同士を貼り合わせると、各接合膜３１、３２の表面３５１、３５２や内部に生じた終端化されていない結合手（未結合手）同士が再結合する。この再結合は、互いに重なり合う（絡み合う）ように複雑に生じることから、接合界面にネットワーク状の結合が形成される。これにより、各接合膜３１、３２を構成するそれぞれの母材（Ｓｉ骨格３０１）同士が直接接合して、各接合膜３１、３２同士が一体化する。
以上のような（ｉ）または（ii）のメカニズムにより、図６（ｄ）に示すような光学素子５ａが得られる。
【００９５】
なお、光学素子５ａを得た後、この光学素子５ａに対して、必要に応じ、前記第１実施形態の工程［４Ａ］および［４Ｂ］のうちの少なくとも一方の工程を行うようにしてもよい。
例えば、図７（ｅ）に示すように、光学素子５ａを加圧しつつ、加熱することにより、光学素子５ａの各光学部品２、４同士がより近接する。これにより、各接合膜３１、３２の界面における水酸基の脱水縮合や未結合手同士の再結合が促進される。そして、各接合膜３１、３２同士の一体化がより進行する。その結果、図７（ｆ）に示すように、ほぼ完全に一体化された接合膜３０を有する光学素子５ａ’が得られる。
【００９６】
なお、本実施形態では、第１の光学部品２と第２の光学部品４との間に２層の接合膜３１、３２を設ける場合について説明したが、３層以上の接合膜を設けるようにしてもよい。この場合も、接合膜の平均厚さの総和は、３００ｎｍ以下とされる。
上記のような前記各実施形態にかかる製造方法により、種々の光学部品同士が接合膜を介して接合された光学素子を得ることができる。
以上のような本発明の光学素子は、２つの光学部品同士が接合膜を介して接合された各種の光学素子に適用することができる。
具体的には、接合膜を介した接合に供された光学部品を備える光学素子としては、例えば、偏光フィルタのような光学フィルタ、光ピックアップのような光学レンズ（複合レンズ）、プリズム、回折格子等が挙げられる。
【００９７】
＜波長板＞
ここでは、本発明の光学素子を波長板に適用した場合の実施形態について説明する。
図８は、本発明の光学素子を適用して得られた波長板（光学素子）を示す斜視図である。
図８に示す波長板９は、透過する光に１／２波長分の位相差を与える「１／２波長板」であって、２枚の複屈折性を有する結晶板９１、９２を、それぞれの光学軸が直交するように接着してなるものである。複屈折性を有する材料としては、例えば、水晶、方解石、ＭｇＦ２、ＹＶＯ４、ＴｉＯ２、ＬｉＮｂＯ３等の無機材料や、ポリカーボネート等の有機材料が挙げられる。
このような波長板９を光が透過するとき、光学軸に平行な偏光成分と垂直な偏光成分とに光が分離される。そして、分離された光は、各結晶板９１、９２の複屈折性に伴う屈折率差に基づいて一方に遅延が生じ、前述した位相差が生じることとなる。
【００９８】
ところで、波長板９によって透過光に与えられる位相差の精度や波長板９の透過率は、各結晶板９１、９２の板厚の精度に依存しているため、各結晶板９１、９２の板厚は高精度に制御されている必要がある。
それに加え、結晶板９１と結晶板９２との間隙も透過光の位相に影響を及ぼすため、結晶板９１と結晶板９２との間隙は、離間距離が厳密に制御されており、かつ離間距離が変化しないように強固に接着されている必要がある。
【００９９】
さらに、結晶板９１と結晶板９２とを透過する透過光透過率が減衰することなく、高い状態を維持する必要がある。
そこで、本発明では、波長板９に本発明の光学素子を適用することとした。これにより、接合膜を介して結晶板９１と結晶板９２とが強固に接合された波長板９を容易に得ることができる。
【０１００】
また、この接合膜は、プラズマ重合法という気相成膜法で広い領域を一度に成膜することが可能であるため、均一に成膜することができ、かつ膜厚の精度が高い。このため、結晶板９１と結晶板９２との間の平行度が高く、波面収差等の各種収差の少ない波長板９が得られる。
さらに、この接合膜は、波長板９を透過する光の波長以下であり、非常に薄いものであるため、波長板９を透過する光に及ぼす影響を抑えることができる。
【０１０１】
なお、波長板９は、１／２波長板の他に、１／４波長板、１／８波長板等であってもよい。
以上、本発明の光学素子を、図示の実施形態に基づいて説明したが、本発明はこれらに限定されるものではない。
また、前記実施形態における光学素子は、２つの光学部品の双方が光透過性を有したものであるが、本発明の光学素子はかかる構成に限定されず、一方のみが光透過性を有しており、他方の光学部品と接合膜との接合界面で光を反射させるような光学素子であってもよい。
【０１０２】
また、前記実施形態では、各光学部品の表面の全面に接合膜を形成したが、一部のみに形成するようにしてもよい。この場合、接合領域を適宜調整することにより、接合界面における応力集中を緩和することができ、光学素子の変形または接合界面の剥離等の不具合を防止することができる。また、２つの光学部品同士の間に隙間ができるため、例えばこの隙間に空気等のガスを流すことによって、光学部品を強制冷却することが可能になる。
さらには、前記各実施形態では、接合膜の全面にエネルギーを付与して接着性を発現させるようにしたが、一部のみに接着性が発現されていてもよい。この場合も、接合領域を適宜調整することにより、接合界面における応力集中を緩和することができ、光学素子の変形または接合界面の剥離等の不具合を防止することができる。
【実施例】
【０１０３】
次に、本発明の具体的実施例について説明する。
１．波長板（光学素子）の製造
（実施例）
＜１＞まず、第１の光学部品として、縦２０ｍｍ×横２０ｍｍ×平均厚さ２ｍｍの水晶基板を用意し、また第２の光学部品として、縦２０ｍｍ×横２０ｍｍ×平均厚さ１ｍｍの水晶基板を用意した。なお、これらの水晶基板は、いずれも光学研磨を施したものである。
【０１０４】
＜２＞次に、第１の光学部品および第２の光学部品の双方に酸素プラズマによる表面処理を施した後、プラズマ重合法を用いて、第１の光学部品の一方の面上に、平均厚さ３００ｎｍのプラズマ重合膜を成膜した。なお、プラズマ重合法に用いたプラズマ重合装置における成膜条件は以下に示す通りである。
＜成膜条件＞
・原料ガスの組成    ：オクタメチルトリシロキサン
・原料ガスの流量    ：５０ｓｃｃｍ
・キャリアガスの組成：アルゴン
・キャリアガスの流量：１００ｓｃｃｍ
・高周波電力の出力  ：１００Ｗ
・高周波出力密度    ：２５Ｗ／ｃｍ２
・チャンバー内圧力  ：１Ｐａ（低真空）
・処理時間          ：３分
・基板温度          ：５０℃
このようにして成膜されたプラズマ重合膜は、オクタメチルトリシロキサン（原料ガス）の重合物で構成されており、シロキサン結合を含み、ランダムな原子構造を有するＳｉ骨格と、アルキル基（脱離基）とを含むものである。また、プラズマ重合膜の結晶化度を赤外線吸収法により測定した。その結果、プラズマ重合膜の結晶化度は、測定箇所によって若干バラツキがあるものの、３０％以下であった。
【０１０５】
＜３＞次に、得られたプラズマ重合膜に対してプラズマ処理を施した。これにより、プラズマ重合膜（接合膜）を活性化させて、その表面に活性手を生成させることにより接着性を発現させた。なお、プラズマ処理は、前記工程＜２＞で用いたプラズマ重合装置を用いて行い、以下に示す条件とした。
＜プラズマ処理条件＞
・処理ガス    ：酸素ガス
・ガス供給速度：２０ｓｃｃｍ
・高周波電力の出力  ：５０Ｗ
・チャンバー内圧力  ：４Ｐａ（低真空）
・チャンバー内温度  ：６０℃
・処理時間          ：０．５分
・電極間距離        ：４０ｍｍ
【０１０６】
＜４＞次に、プラズマ処理を施してから１分後に、第１の光学部品に設けられたプラズマ重合膜と第２の光学部品とが互いに接触するようにして積層体とし、この状態で積層体を３ＭＰａで加圧しつつ、８０℃で加熱し、１５分間維持することで、波長板を得た。
（比較例）
第１の光学部品と第２の光学部品とを接合するための平均厚さ３００ｎｍの接合膜を、光（ＵＶ）硬化性樹脂（アーデル社製、「型番フォトボンド２０」）を用いて形成したこと以外は、前記実施例と同様にして光学素子を得た。
以上のような実施例および比較例の波長板を、以下に示す評価に応じて複数個作製した。
【０１０７】
２．波長板の透過率の測定
実施例の波長板に波長４０５ｎｍの光を照射し、この照射による光透過率の経時変化を観察した。
なお、光透過率の経時変化は、波長板に光を照射する照射部と、光が照射された後の波長板の光透過率を測定する測定部とを有する測定装置を用いて行った。
【０１０８】
すなわち、図９に示す測定装置は、レーザー集光ユニットと１：１結像レンズとを備える照射部と、ＬＥＤ（発光部）とＣＣＤカメラ（観測部）とを備える測定部と、波長板を照射部と測定部との間を移動させる自動ステージとを有している。そして、照射部において、レーザー集光ユニット（日亜化学社製、「ＬＤＸ８」）から発光された波長４０５ｎｍの光を、光ファイバ（Φ２００μｍ）を介して、１：１結像レンズを透過させることにより、自動ステージ上に配置された波長板に照射した。その後、波長板を、自動ステージ上を移動させ、測定部において、ＬＥＤから発光された光の輝度を、波長板を介してＣＣＤカメラにより測定した。そして、波長板への光の照射前に予め測定された光の輝度と、照射後に測定された光の輝度とを比較することにより、光透過率を求めた。
【０１０９】
なお、レーザー集光ユニットから発光する光の波長および光の密度の調整は、レーザー集光ユニットに設けられたレーザードライバを用いて行った。
また、１：１結像レンズによる波長板が備える接合膜への光の集光は、１：１結像レンズに設けられたマイクロメーターを用いて行い、その焦点位置管理精度は±５０μｍであり、光の照射焦点径は光ファイバーコアと同様にΦ２００μｍであった。
さらに、ＣＣＤカメラによる焦点（照射）位置の位置検索およびその焦点は、ＣＣＤカメラに設けられたマイクロメーターを用いて行った。
なお、前記レーザードライバおよび前記マイクロメーターは、それぞれ、制御部に接続されており、これらの制御は、制御部により自動的に行われる。
【０１１０】
３．評価
３．１  接合膜の透過率に影響を与えると考えられる変数の検討
ここで、上記のように波長板に照射する光りの波長を４０５ｎｍとし、波長板が備える接合膜の平均厚さを３００ｎｍとしたとき、接合膜の透過率に影響を与えると考えられる変数として波長板の温度および照射する光りの密度（出力）が挙げられると、本発明者は推察し、下記式（１）で表わすことができると考えた。
【０１１１】
ｋ＝（１／τ）＝ｋ０（Ｐ０／Ｐ）ｎ・ｅｘｐ（−Ｅ／ＲＴ）  ……  式（１）
【０１１２】
なお、式（１）中、τは規格化した劣化時間（分）、Ｐは照射する光りの密度（Ｗ０／Ｗ）、Ｐ０は３１．６（Ｗ／ｍｍ２）、Ｔは基板の温度（絶対温度）、ｋ０は頻度因子（１／ｓ）、ｎは照射する光りの密度に関する補正係数、Ｅは活性化エネルギー（Ｊ／ｍｏｌ）、Ｒは８．３１４（Ｊ／ｍｏｌ／Ｋ）とする。
したがって、上記式（１）から、下記式（２）の関係式を求めることができる。
【０１１３】
ｌｎｋ−ｎ・ｌｎ（Ｐ０／Ｐ）＝ｌｎｋ０−Ｅ／Ｒ・１／Ｔ  ……  式（２）
【０１１４】
この関係式（２）は、一次関数であることから、ｙ軸をｌｎｋ−ｎｌｎ（Ｐ０／Ｐ）とし、ｘ軸を１／Ｔとし、波長板の温度と照射する光りの密度とを変数として、実施例および比較例の波長板についてそれぞれ図１０に示すようなグラフを得た。
すなわち、実施例の波長板について、それぞれ、波長板の温度を３０、４０、５０、６５℃、照射する光りの密度を１０．０、２２．５、３１．６Ｗ／ｍｍ２に変化させたときに、光透過率が９９％まで低下するまでの時間を測定することで、図１０（ａ）に示すようなグラフを得た。また、比較例の波長板について、それぞれ、波長板の温度を３０、４０、５０、６５℃、照射する光りの密度を１．６、３．０、５．１、１０．９、１４．２、２２．５、３１．６ｍＷに変化させたときに、光透過率が９９％まで低下するまでの時間を測定することで、図１０（ｂ）に示すようなグラフを得た。なお、実施例の波長板においては、この時間の測定を２つの波長板について行った。
【０１１５】
そして、図１０に示すように、得られた実施例および比較例の波長板におけるデータがそれぞれ、一次線形性を有していたことから、最小二乗法を用いて、実施例および比較例の波長板について、ｋ０、ｎ、Ｅを求めた。
すなわち、実施例の波長板については、下記関係式（３−１）が成立し、比較例の波長板については、下記関係式（３−２）が成立することが判った。
【０１１６】
1/τ＝1.903×10-4（P0/P）-1.29・exp（1.131×104/RT）  [1/hr]……  式（３−１）
【０１１７】
1/τ＝1.412×103（P0/P）-1.15・exp（-2.92×104/RT）  [1/min]……  式（３−２）
【０１１８】
以上の関係式（３−１）および関係式（３−２）から、光透過率が９９％まで低下する際には、実施例の波長板では、波長板の温度が低く、かつ照射する光りの密度が高いほど、低下する時間が短くなり、比較例の波長板では、波長板の温度が高く、かつ照射する光りの密度が高いほど、低下する時間が短くなることが判った。
【０１１９】
３．２  接合膜の透過率の時間的変化に関する検討
上記のように実施例の波長板では、光透過率が９９％まで低下するまでの時間が、上記関係式（３−１）の関係が成り立つことから、実施例の波長板における透過率の時間的変化を、波長板の温度を３０℃、照射する光りの密度を３１．６Ｗ／ｍｍ２としたときに観察した。
【０１２０】
これらは、波長板の使用環境下における温度が３０℃以上、４倍速の密度が３．１８Ｗ／ｍｍ２以下であることから、これらの値に基づいて設定した。
その結果を、図１１に示す。
図１１から明らかなように、実施例の波長板（接合膜）では、１００時間程度の照射時間まで、上記で求めた関係式（３−１）に沿って、測定された透過率が減少していくが、照射時間が１００時間を超えたあたりから、関係式（３−１）に沿って透過率が減少することなく、高い透過率を維持し、最終的には、３００時間を超えたあたりで、９５％程度となり、その後さらに光りを照射しても、９５％の透過率が維持される結果となった。
【０１２１】
以上のことから、波長板の温度を３０℃以上、波長板に照射する光りの密度を３１．６Ｗ／ｍｍ２以下とする際には、この波長板が備える接合膜の平均膜厚を３００ｎｍ以下に設定することにより、長時間にわたって、光を照射した際の透過率を９５％以上に維持し得ること、すなわち、光の透過度の減衰率を５％以下に制限し得ることが判った。
なお、このような光の透過度の減衰率と、接合膜の膜厚とは比例関係にあることから、接合膜の平均膜厚を１００ｎｍ以下に設定した際には、前記透過率を９７％以上に維持することが可能になると推察される。
【符号の説明】
【０１２２】
２……第１の光学部品  ３、３０、３１、３２……接合膜  ３０１……Ｓｉ骨格  ３０２……シロキサン結合  ３０３……脱離基  ３０４……活性手  ３５、３５１、３５２……表面  ４……第２の光学部品  ５、５ａ……光学素子  ９……波長板  ９１、９２……結晶板
【図１】
2012003212.tif 000003
【図２】
2012003212.tif 000004
【図３】
2012003212.tif 000005
【図４】
2012003212.tif 000006
【図５】
2012003212.tif 000007
【図６】
2012003212.tif 000008
【図７】
2012003212.tif 000009
【図８】
2012003212.tif 000010
【図９】
2012003212.tif 000011
【図１０】
2012003212.tif 000012
【図１１】
2012003212.tif 000013